(57)【要約】  本開示は発色フィルム及び圧力試験フィルムに関するものであり、当該発色フィルムは、他の層が塗布されて発色フィルムを形成するための基材と、基材に形成される凹凸構造層と、凹凸構造層に塗布され、かつ電子供与性無色染料前駆体が内包されたマイクロカプセルを含み、当該電子供与性無色染料が電子受容性化合物と接触して着色する発色層と、を備え、発色フィルムが圧力を受けると、前記凹凸構造層が前記発色層を押圧し、前記発色層内のマイクロカプセルが破壊されて電子供与性無色染料前駆体が放出される。発色フィルムは、凹凸構造層により、圧力試験フィルムの受圧面積とマイクロカプセルの実際の受圧面積を縮小集約化することから、圧力試験フィルムに小さな圧力が加えられても、圧力試験フィルムの高感度を実現することができる。【選択図】  図１
2021513477.tif 000002
【特許請求の範囲】
【請求項１】
他の層が塗布されて発色フィルムを形成するための基材と、
前記基材に形成される凹凸構造層と、
前記凹凸構造層に塗布され、かつ電子供与性無色染料前駆体が内包されたマイクロカプセルを含み、前記電子供与性無色染料が電子受容性化合物と接触して着色する発色層と、を備え、
前記発色フィルムが圧力を受けると、前記凹凸構造層が前記発色層を押圧し、前記発色層内のマイクロカプセルが破壊されて前記電子供与性無色染料前駆体が放出される、
発色フィルム。
【請求項２】
前記基材と前記凹凸構造層との間に、前記基材上に前記凹凸構造層を強固に支持するためのアンダーコート層をさらに含む、
請求項１に記載の発色フィルム。
【請求項３】
前記凹凸構造層が少なくとも２つの凸部を有し、隣接する２つの凸部の先端間の直線距離Ｌが、Ｄ５０×０．２≦Ｌ≦Ｄ５０×０．８という関係を満たし、ここで、Ｄ５０は、前記マイクロカプセルの累積粒度分布数が５０％に達したときの対応する粒子径を表す、
請求項１又は２に記載の発色フィルム。
【請求項４】
前記凹凸構造層がＵＶ樹脂で形成されている、
請求項１又は２に記載の発色フィルム。
【請求項５】
前記凹凸構造層における凸部形状が、円柱状、円錐状、直方体又は立方体である、
請求項１又は２に記載の発色フィルム。
【請求項６】
前記凹凸構造層における凸部の先端部が尖った形状である、
請求項１又は２に記載の発色フィルム。
【請求項７】
前記アンダーコート層は水性樹脂が塗布されて形成され、前記水性樹脂は、ポリビニルアルコール又はスチレン-ブタジエン共重合体ラテックス系水性樹脂であることが好ましい、
請求項２に記載の発色フィルム。
【請求項８】
請求項１〜７のいずれか１項に記載の発色フィルムを含む発色フィルム層と、
電子受容性化合物の呈色材料を含む呈色フィルム層と、を含む、
圧力試験フィルム。
【請求項９】
活性希釈剤をＵＶ樹脂に加えて均一に攪拌し、光開始剤又は助剤を加えて均一に攪拌することにより、凹凸構造層スラリーを調製することと、
電子供与性無色染料前駆体を含む油相及び水相を調製し、膜乳化法により油相を水相に加えてエマルションを形成し、硬化剤をさらに加えて均一に攪拌し、５０℃に昇温して４時間反応させてマイクロカプセル分散液を調製し、接着剤及び水をさらに加えて均一に攪拌して発色層スラリーを調製することと、
基材に凹凸構造層スラリー、発色層スラリーを順に塗布して圧力試験フィルムに使用可能な発色フィルムを得ることと、を含む、
請求項１〜７のいずれか１項に記載の発色フィルムを製造する方法。
【請求項１０】
活性希釈剤をＵＶ樹脂に加えて均一に攪拌し、光開始剤又は助剤を加えて均一に攪拌することにより、凹凸構造層スラリーを製造することと、
電子供与性無色染料前駆体を含む油相及び水相を調製し、膜乳化法により油相を水相に加えてエマルションを形成し、硬化剤をさらに加えて均一に攪拌し、５０℃に昇温して４時間反応させてマイクロカプセル分散液を調製し、接着剤及び水をさらに加えて均一に攪拌して発色層スラリーを調製することと、
活性白土を水に加えて攪拌し予備分散させた後、サンドミルで磨砕して活性白土水分散液を調製し、接着剤を加えて均一に攪拌して呈色層スラリーを調製することと、
基材に凹凸構造層スラリー、発色層スラリーを順に塗布して圧力試験フィルムに使用可能な発色フィルムを得て、また、基材に呈色層スラリーを塗布して圧力試験フィルムに使用可能な呈色フィルムを得ることと、
前記発色フィルムと前記呈色フィルムを組み合わせて前記圧力試験フィルムとすることと、を含む、
請求項８に記載の圧力試験フィルムを製造する方法。
【発明の詳細な説明】
【技術分野】
【０００１】
本開示は、発色フィルム及び圧力試験フィルム並びにその製造方法に関し、特に、凹凸構造層を含む発色フィルム及び圧力試験フィルム並びにその製造方法に関する。
【背景技術】
【０００２】
圧力試験は、主にプリント配線板のラミネート、ロール間圧力の確認及び調整、液晶ガラスパネルの貼り合わせ、エンジンシリンダーパッケージングなどの、圧力に厳しい要求が求められる各生産加工工程において応用されている。圧力試験は、通常、圧力試験機を用いて行われるが、このような圧力試験方法は操作が煩雑で、測定結果に遅延性があり、試験精度と感度が劣り、小さい面積の領域の圧力試験にしか適用できず、オンライン圧力監視には適さないほか、特殊な形状の領域を有する圧力試験にも適さない。
【０００３】
これらの圧力試験の応用を便利にするために、圧力試験フィルムが大量に使用されている。圧力試験フィルムは通常、発色部分と呈色部分を有し、発色部分はマイクロカプセルを含み、マイクロカプセルは電子供与性無色染料前駆体を含む。発色部分は圧力の作用下で、そのうちのマイクロカプセルが破壊されて電子供与性無色染料が放出し、これらの電子供与性無色染料が電子受容性化合物と接触することにより呈色部分が着色され、その後、呈色部分の着色面積と色度などにより、前記圧力の大きさと着力点などを確定する。
【０００４】
しかし、従来の圧力試験フィルムでは、圧力試験フィルムの受圧面積とマイクロカプセルの実際の受圧面積を縮小化することはできなかった。実際の使用においては、相当の圧力の下でこそ、マイクロカプセルが破裂して電子供与性無色染料を放出し、電子受容性化合物と接触して着色することができる。このため、圧力試験フィルムを用いて小さな圧力を試験する場合、高感度の圧力試験を実現することは困難であった。
【０００５】
このため、圧力の小さい試験環境下での圧力試験に対応できる圧力試験フィルムが求められている。
【発明の概要】
【課題を解決するための手段】
【０００６】
このため、本開示は、圧力試験フィルムの発色層と基材との間に凹凸構造層を追加し、圧力試験フィルムの受圧面積とマイクロカプセルの実際の受圧面積を縮小化して、圧力試験フィルムの高感度を実現する。
【０００７】
具体的には、本開示の１つの形態では、他の層が塗布されて発色フィルムを形成するための基材、基材に形成される凹凸構造層、及び、凹凸構造層に塗布され、電子供与性無色染料前駆体が内包されたマイクロカプセルを含み、当該電子供与性無色染料が電子受容性化合物と接触して着色する発色層、を備え、発色フィルムが圧力を受けると、前記凹凸構造層が前記発色層を押圧し、前記発色層内のマイクロカプセルが破壊されて電子供与性無色染料前駆体が放出される、発色フィルムを提供する。
【０００８】
好ましくは、前記発色フィルムは、前記基材と前記凹凸構造層との間に、前記基材上に前記凹凸構造層を強固に支持するためのアンダーコート層をさらに含む。
【０００９】
好ましくは、前記凹凸構造層が少なくとも２つの凸部を有し、隣接する２つの凸部の先端間の直線距離Ｌが、Ｄ５０×０．２≦Ｌ≦Ｄ５０×０．８という関係を満たし、ここで、Ｄ５０は、前記マイクロカプセルの累積粒度分布数が５０％に達したときの対応する粒子径を表す。
【００１０】
好ましくは、前記凹凸構造層はＵＶ樹脂で形成される。
【００１１】
好ましくは、前記凹凸構造層における凸部形状が、円柱状、円錐状、直方体又は立方体である。
【００１２】
好ましくは、前記凹凸構造層上の凸部の先端部が尖った形状である。
【００１３】
凹凸構造層の形成方法については、出願人が同日に提出した発明名称を「凹凸構造作製装置」とする出願を参照することができる。
【００１４】
好ましくは、前記アンダーコート層は水性樹脂が塗布されて形成され、前記水性樹脂は、ポリビニルアルコール又はスチレン-ブタジエン共重合体ラテックス系水性樹脂である。
【００１５】
本開示のもう１つの形態では、上記の発色フィルムを含む発色フィルム層と、電子受容性化合物の呈色材料を含む呈色フィルム層と、を含む圧力試験フィルムを提供する。
【００１６】
本開示のさらにもう１つの形態では、活性希釈剤をＵＶ樹脂に加えて均一に攪拌し、光開始剤又は助剤を加えて均一に攪拌することにより、凹凸構造層スラリーを調製することと、電子供与性無色染料前駆体を含む油相及び水相を調製し、膜乳化法により油相を水相に加えてエマルションを形成し、硬化剤をさらに加えて均一に攪拌し、５０℃に昇温して４時間反応させてマイクロカプセル分散液を調製し、接着剤及び水をさらに加えて均一に攪拌して発色層スラリーを調製することと、基材に凹凸構造層スラリー、発色層スラリーを順に塗布して圧力試験フィルムに使用可能な発色フィルムを得ることと、を含む、発色フィルムを製造する方法を提供する。
【００１７】
本開示のもう１つの形態では、活性希釈剤をＵＶ樹脂に加えて均一に攪拌し、光開始剤又は助剤を加えて均一に攪拌することにより、凹凸構造層スラリーを製造することと、電子供与性無色染料前駆体を含む油相及び水相を調製し、膜乳化法により油相を水相に加えてエマルションを形成し、硬化剤をさらに加えて均一に攪拌し、５０℃に昇温して４時間反応させてマイクロカプセル分散液を調製し、接着剤及び水をさらに加えて均一に攪拌して発色層スラリーを調製することと、活性白土を水に加えて攪拌し予備分散させた後、サンドミルで磨砕して活性白土水分散液を調製し、接着剤を加えて均一に攪拌して呈色層スラリーを調製することと、基材に凹凸構造層スラリー、発色層スラリーを順に塗布して圧力試験フィルムに使用可能な発色フィルムを得て、基材に呈色層スラリーを塗布して圧力試験フィルムに使用可能な呈色フィルムを得ることと、前記発色フィルムと前記呈色フィルムを組み合わせて前記圧力試験フィルムとすることと、を含む、圧力試験フィルムを製造する方法を提供する。
【００１８】
本開示の圧力試験フィルムは使用過程において、塗布層が対向するように発色フィルム材料Ｌと呈色フィルム材料Ｋを重ね、受圧面の間に置き、マイクロカプセルがその破裂限界値を超える圧力を受けたときに破裂して電子供与性無色染料を放出し、当該電子供与性無色染料が呈色フィルム材料Ｋに含まれる電子受容性化合物と接触して発色反応を起こし、発色領域濃度の濃淡の観察、測定により、圧力の試験を行うことができる。これは電子供与性無色染料と電子受容性化合物との発色原理を利用した圧力試験であるため、高感度、高解像度特性を有し、かつ低温環境、特に５℃〜１５℃の環境下での使用要件を満たすこともできる。
【００１９】
さらに、本開示の圧力試験フィルムは、発色層とアンダーコート層との間に凹凸構造層を設けることにより、圧力試験フィルムの受圧面積とマイクロカプセルの実際の受圧面積を縮小集約化することができる。圧力換算式Ｐ＝Ｆ／Ｓによれば、同一の圧力下において、受圧面積が小さくなるとマイクロカプセルが実際に受ける圧力の値が大きくなり、実際に受ける圧力がその限界値を超えるとマイクロカプセルが破裂して電子供与性無色染料を放出し、電子受容性化合物に接触して発色する。よって、圧力試験フィルムに小さな圧力が加えられても、圧力試験フィルムの高感度を実現することができる。
【図面の簡単な説明】
【００２０】
本開示をよりよく理解できるように、かつ本開示を如何にして実施するかをより明確に説明するために、図面及び実施の形態を参照して本開示について説明する。
【図１】図１は本開示の１つの実施の形態に係る発色フィルム材料Ｌの構造概念図である。
【図２】図２は本開示の１つの実施の形態に係る圧力試験フィルムの構造概念図である。
【図３】図３は本開示の１つの実施の形態に係る発色フィルムの製造方法のフロー図である。
【図４】図４は本開示の１つの実施の形態に係る圧力試験フィルムの製造方法のフロー図である。
【発明を実施するための形態】
【００２１】
以下、本開示を実施するための具体的な実施の形態について詳細に説明する。なお、以下の説明は、本開示内容のある好ましい例についての説明に過ぎず、本開示の範囲を限定するものではない。以下の説明により、本開示の他の例、特徴、態様、実施の形態及び利点が当業者にとって自明なものになるであろう。本開示明細書に記載の思想、表現、実施の形態、例などのうちの任意の１つ又は複数は、本開示明細書に記載の他の思想、表現、実施の形態、例などのうちの任意の１つ又は複数と組み合わせてよいと理解すべきである。よって、以下に説明する教示、表現、実施形態、例などは、互いに独立しているものと見なすべきではない。
【００２２】
また、図面における図示は必ずしも縮尺どおりではなく、場合によって、本開示の特徴は、本開示の内容を理解しやすくするために図面において拡大又は縮小されることがある。図面において、同一の図面符号は通常、同一の特徴を表す。
【００２３】
図１は本開示の１つの実施の形態に係る発色フィルムの構造概念図である。図１に示すように、本開示によれば、発色フィルムは発色フィルム材料Ｌからなり、発色フィルム材料Ｌは発色フィルム基材213、アンダーコート層215、凹凸構造層217及び発色層219からなる。発色フィルム基材213に、アンダーコート層215、凹凸構造層217、発色層219が順次塗布されて付着している。アンダーコート層215、凹凸構造層217、発色層219の構造及び作用については後にさらに詳細に説明する。
【００２４】
図２は本開示の１つの実施の形態に係る圧力試験フィルムの構造概念図である。図２に示すように、本開示によれば、圧力試験フィルムは、発色層材料Ｌを含む発色フィルム層と呈色フィルム材料Ｋを含む呈色フィルム層とからなる。発色フィルム材料Ｌは上記のように構成され、呈色フィルム材料Ｋは、呈色フィルム基材223と呈色層225とからなる。当該圧力試験フィルムは、発色フィルムの発色層219が呈色フィルムの呈色層225に対向するように重ねて形成されている。なお、発色フィルム材料Ｌと呈色フィルム材料Ｋは、製造時に圧力試験フィルムを形成せずに、単独のフィルム、つまり発色フィルムと呈色フィルムを別々に製造及び販売し、応用時に、発色フィルムと呈色フィルムとを、発色フィルムの発色層219が呈色フィルムの呈色層255に対向するように重ねて圧力試験フィルムを形成するというような構成としてもよい（以下では説明の便宜上、引き続きこれを圧力試験フィルムという）。
【００２５】
また、圧力試験フィルムの応用時に、発色フィルム受圧面211と呈色フィルム受圧面221との間に圧力Ｐを加えることにより、発色フィルムにおけるマイクロカプセルが破壊されて電子供与性無色染料が放出され、当該電子供与性無色染料が呈色層内の電子受容性化合物と会することにより発色し、発色の程度に応じて圧力Ｐの大きさを確定することにより、圧力試験フィルムによる圧力試験という目的を達成する。
【００２６】
＜基材＞
ここでいう基材には、発色フィルムの基材213と呈色フィルムの基材223とを含む。本開示の１つの実施の形態において、本開示に適した基材は、プラスチックフィルム、紙、合成紙などの基材から選択できる。このうち、プラスチックフィルムは、具体的にポリエチレンテレフタレート（ＰＥＴ）、ポリエチレン（ＰＥ）、ポリプロピレン（ＰＰ）、ポリ塩化ビニル（ＰＶＣ）などが挙げられる。紙の具体例としては、上質紙、塗工紙、アート紙などが挙げられる。合成紙の具体例としては、ポリエチレン、ポリアミド、ポリエチレンテレフタレートなどの合成繊維からなる合成紙又はこれらを紙の片面若しくは両面に積層して製造された合成紙などが挙げられる。本開示では５０〜１２５μｍのＰＥＴが好ましい。
【００２７】
＜アンダーコート層215＞
本開示の１つの実施の形態において、前記アンダーコート層215の役割は、発色フィルム基材213に対する凹凸構造層217の密着性を向上させることである。前記アンダーコート層215は通常、スチレン-ブタジエン共重合体ラテックス（ＳＢＲ）、アクリル酸エステル系ラテックス、ポリビニルアルコール（ＰＶＡ）、ゼラチン、カルボキシメチルセルロース（ＣＭＣ）などの合成物質又は天然高分子物質を含む一種類又は複数種類の水性樹脂で構成される。本開示ではＰＶＡ及びＳＢＲが好ましい。
【００２８】
＜凹凸構造層217＞
本開示の１つの実施の形態において、前記凹凸構造層217の役割は、圧力試験フィルム表面にかかる圧力を面積変換した後に発色層219内のマイクロカプセルに加えることである。前記凹凸構造層217は、ＵＶ樹脂、活性希釈剤、光開始剤からなる。
【００２９】
本開示の１つの実施の形態において、前記凹凸構造層217に含まれるＵＶ樹脂は、以下のＵＶ樹脂のうちの２つ以上からなり、本開示に適用可能なＵＶ樹脂としては、ウレタンアクリレート、エポキシアクリレート、脂肪族ウレタンアクリレートなどを含むがこれらに限定されない。前記凹凸構造層217における活性希釈剤は以下の活性希釈剤のうちの２つ以上からなり、トリプロピレングリコールジアクリレート（ＴＰＧＤＡ）、ジプロピレングリコールジアクリレート（ＤＰＧＤＡ）のような二官能性モノマー、ペンタエリスリトールトリアクリレート（ＰＥＴ３Ａ）、トリメチロールプロパントリアクリレート（ＴＭＰＴＡ）のような三官能性モノマー、ジペンタエリスリトールヘキサアクリレート（ＤＰＨＡ）、ペンタエリスリトールテトラアクリレート（ＰＥＴ４Ａ）のような多官能性モノマーなどを含むがこれらに限定されない。光開始剤としては、1-ヒドロキシシクロヘキシルフェニルケトン（184）、2,4,6-トリメチルベンゾイル-ジフェニルホスフィンオキシト゛（ＴＰＯ）、2-メチル-1-[4-メチルチオフェニル]-2-モルホリニル-1-プロパノン（907）などを含むがこれらに限定されない。
【００３０】
本開示の１つの実施の形態において、前記凹凸構造層217がアンダーコート層215に設けられ、前記凹凸構造層217の凹凸部分は少なくとも２つ以上の凸部を有し、隣接する２つの凸部間の直線距離ＬがＤ５０×０．２≦Ｌ≦Ｄ５０×０．８を満たす。Ｌ＜Ｄ５０×０．２である場合、隣接する凸部のピッチが小さすぎるためマイクロカプセルの受圧面積を有効に集中させることができず、微小圧力条件下での圧力分布試験ができない。Ｌ＞Ｄ５０×０．８であれば、大部分のマイクロカプセルが、隣接する凸部間の空隙に入り込み、受圧時に破裂発色できず圧力分布試験ができない。
【００３１】
本開示の１つの実施の形態において、前記凹凸構造層217の凸部形状は、円柱状、円錐状、直方体、立方体などの形状を含むがこれらに限定されない。
【００３２】
本開示の１つの実施の形態において、前記凹凸構造層217の凸部の先端部は尖った形状である。
【００３３】
＜発色層219＞
本開示の１つの実施の形態において、前記発色層219は、マイクロカプセル、接着剤及び助剤を含み、当該マイクロカプセルは電子供与性無色染料前駆体を含む。本開示の１つの実施の形態において、本開示のマイクロカプセルには電子供与性無色染料前駆体溶液とマイクロカプセル壁の２つの部分を少なくとも含んでいる。
【００３４】
（電子供与性無色染料前駆体溶液）
本開示の１つの実施の形態において、前記電子供与性無色染料前駆体溶液は、少なくとも一種類の電子供与性無色染料前駆体及び少なくとも一種類の溶媒を含む。そのうち、電子供与性無色染料前駆体は主要な発色剤として役に立つ。電子供与性無色染料前駆体は、公知の物質を使用することができ、フルオラン系化合物、インドリルペプチドケトン系化合物、ローダミンラクタム系化合物、スピロピラン系化合物、フェノチアジン系化合物などが挙げられる。本開示に適した電子供与性無色染料前駆体は、クリスタルバイオレットラクトン（ＣＶＬ）、無色メチレンブルー（ＢＬＭＢ）を含むがこれらに限定されない。
【００３５】
溶媒の主な役割は前記電子供与性無色染料前駆体を溶解することであり、公知の物質を用いることができる。例えば、1-フェニル-1-ジメチルフェニルエタンなどのジアリールアルカン類、ジアリールアルケン類、ジイソプロピルナフタレンなどのアルキルナフタレン類、イソアルカンなどの脂肪族炭化水素類、コーン油、ヒマシ油、ナタネ油などの天然動植物油類、鉱物油などが挙げられる。
【００３６】
本開示の１つの実施の形態において、前記の電子供与性無色染料前駆体溶液は、前記染料溶液１００部に対する３〜１２部の電子供与性無色染料前駆体を含み、電子供与性無色染料前駆体が３部未満であれば発色濃度が不足し、電子供与性無色染料前駆体が１２部を超えると低温環境下で当該電子供与性無色染料前駆体が晶出し有効発色成分が減少する。
【００３７】
また、本開示の１つの実施の形態では、必要に応じて、低い沸点を有する溶媒を補助溶媒として加えて、電子供与性無色染料前駆体を溶媒によりよく溶解させることができる。本開示に適した低沸点溶媒は、アセトン、メチルエチルケトンなどのケトン類、酢酸メチル、酢酸エチルなどのエステル類を含むがこれらに限定されない。
【００３８】
（マイクロカプセル壁材）
本開示の１つの実施の形態において、前記マイクロカプセルの壁材は、ポリウレタンウレア、ゼラチン、メラミンホルムアルデヒド樹脂などの公知の水不溶性かつ油不溶性の物質から選択することができ、本開示においてはポリウレタンウレアが好ましい。
【００３９】
前記マイクロカプセルの壁材の形成には、界面重合法、in situ重合法、コアセルベーション法などの公知の方法を用いることができる。本開示の１つの実施の形態においては界面重合法で壁材を形成するのが好ましい。
【００４０】
本開示の１つの実施の形態において、前記壁材料は、少なくとも反応性モノマー及び硬化剤からなる。前記マイクロカプセル壁材に適用する反応性モノマーは、ジシクロヘキシルメタンジイソシアネート（ＨＤＩ）、ヘキサメチレンジイソシアネート（ＨＭＤＩ）、ヘキサメチレンジイソシアネートのトリメチロールプロパン付加物、キシリレンジイソシアネートのトリメチロールプロパン付加物などのポリイソシアネートオリゴマーを含むがこれらに限定されない。前記マイクロカプセル壁材の製造に適用する硬化剤は、脂肪族又は芳香族ポリオールなどの多価ヒドロキシ化合物、トリエチレンテトラミン、ヘキサメチレンジアミンなどのポリアミン、エチレンジアミンのブチレンオキサイド付加物などの脂肪族ポリアミンのアルキレンオキサイド付加物などを含むがこれらに限定されず。分子中に２つ以上の−ＮＨ基又は−ＮＨ２基を持つポリアミンであれば使用することができる。本開示の１つの実施の形態においては硬化剤を水に溶解して使用することが好ましい。
【００４１】
本開示の１つの実施の形態において、前記マイクロカプセルの粒径分布の特徴は、粒度分布Ｄ５０が５μｍ〜１５μｍで、粒度分布スパン（span）が０．５〜１．２であるというものであり、ここでは、span＝（Ｄ９０−Ｄ１０）／Ｄ５０）である。Ｄ５０が５μｍ未満である場合、マイクロカプセルの受圧限界値は急激に増加し、実際の適用範囲は限られる上、多くのマイクロカプセルは粒子径が小さいため、前記凸部構造間の空隙に入り込み、発色に関与できない。Ｄ５０が１５μｍを超える場合、圧力試験フィルムの外観が不均一になる。spanが０．５未満である場合、マイクロカプセルの製造コストが劇的に増加し、spanが１．２より大きい場合、マイクロカプセル体系内の大小の粒子が表面エネルギーの差により凝集を生じるという現象が顕著になり、圧力試験フィルムの応用過程において、凝集による発色濃度のムラが発生し、試験精度が低下する。
【００４２】
（接着剤及び助剤）
本開示の１つの実施の形態において、前記発色層における接着剤は、デンプン、ＣＭＣ、ＰＶＡなどの水溶性高分子から選択することができる。
【００４３】
本開示の１つの実施の形態において、前記助剤は少なくとも乳化剤を含み、前記乳化剤は、ＰＶＡ、ＣＭＣ、デンプン、ゼラチンなどの両親媒性高分子を含むがこれらに限定されず、本開示ではＰＶＡが好ましい。
【００４４】
＜呈色層225＞
本開示の１つの実施の形態において、前記呈色層225は電子受容性化合物及び接着剤を含む。本開示の１つの実施の形態において、前記電子受容性化合物は主要な顕色剤であり、前記電子受容性化合物は、公知の電子受容性化合物を用いることができ、例えば、活性白土、カオリン、粘土類などの無機化合物、芳香族カルボン酸金属塩類、カルボキシル化テルペンフェノール樹脂金属塩類、フェノール樹脂、サリチル酸塩類及びその誘導体などの有機化合物を用いることができる。
【００４５】
前記呈色層225における接着剤の役割は、電子受容性化合物の呈色フィルム基材223への付着性を高めることである。本開示に係る呈色層225に適用する接着剤は、以下の水溶性結合剤のうちの１つ以上から構成され、ＳＢＲ、アクリルラテックス、ＰＶＡ、アラビアゴム、ゼラチン、ＣＭＣなどを含むがこれらに限定されない。
【００４６】
図３は本開示の１つの実施の形態に係る発色フィルムの製造方法のフロー図である。図３に示すように、本開示の１つの実施の形態では、ステップS310において、発色フィルムである発色フィルム材料Ｌの製造に用いる各種スラリーを調製する。前記スラリーは、アンダーコート層スラリー、凹凸構造層スラリー及び発色層スラリーを少なくとも含む。前記ステップS310は、水性樹脂を水に溶解し、助剤を加えて均一に攪拌して、アンダーコート層スラリーを調製しておくことを含む。前記ステップS310は、ＵＶ樹脂に活性希釈剤を加えて均一に攪拌し、光開始剤又は助剤を添加して均一に攪拌することにより、凹凸構造層スラリーを調製しておくことをさらに含む。前記ステップS310は、マイクロカプセルを作製することと、発色層スラリーを調製することとをさらに含み、前記マイクロカプセルの作製は、水と油の混合物を乳化させてマイクロカプセル壁材を形成することを含む。前記油相は、少なくとも前記電子供与性無色染料前駆体溶液、マイクロカプセル壁材を合成するための反応モノマーからなり、また、前記水相は、少なくとも乳化剤、水からなる。前記乳化工程は、例えば、機械攪拌乳化法、ホモエマルション法、超音波乳化法、膜乳化法などの公知の乳化方法を用いることができる。本開示の１つの実施の形態において、好ましくは膜乳化法を用いてエマルションを調製し、硬化剤の水溶液をさらに加えて均一に攪拌し、５０℃に昇温して４時間反応させてマイクロカプセル分散液を調製する。発色層スラリーの調製は、マイクロカプセル分散液に接着剤及び水をさらに加えて均一に攪拌して発色層スラリーを調製しておくことを含む。
【００４７】
ステップS320では、アンダーコート層を、ワイヤーバー、グラビア塗工、押出塗工、反転ローラー塗工などの公知の塗工方式によって基板に塗布して乾燥させる。
【００４８】
ステップS330では、凹凸構造層のウェットコーティング層を、ワイヤーバー、グラビア塗工、押出塗工、反転ローラー塗工などの公知の塗工方式によってアンダーコート層に塗布して凹凸構造層を得る。
【００４９】
ステップS340では、凹凸構造層に、スライドコート、カーテンコートなどの公知の塗工方式によって発色層を塗布して乾燥させて、本開示に係る発色フィルム材料を得る。
【００５０】
図４は本開示の１つの実施の形態に係る圧力試験フィルムの製造方法のフロー図である。図４に示すように、圧力試験フィルムの製造方法は、ステップS410、ステップS450及びステップS460以外は、図３に示す発色フィルムの製造方法とほぼ同一であるため、同一の部分については図３の説明を参照されたい。また、図４に示すように、圧力試験フィルムの製造方法におけるステップS410は、図３に示すステップS310の内容を含む。本開示の当該実施の形態では、ステップS410において呈色フィルム材料を形成するためのスラリーを調製することが追加されただけで、前記スラリーは、少なくとも呈色層スラリーを含み、前記呈色層スラリーは、活性白土を水に加えて攪拌し予備分散させた後、サンドミルで磨砕して活性白土水分散液を調製し、接着剤を加えて均一に攪拌して形成される。
【００５１】
また、ステップS450では、呈色層を、ワイヤーバー、グラビア塗工、押出塗工、反転ローラー塗工などの公知の塗工方式によって基板に塗布して乾燥させて前記呈色フィルム材料を得る。
【００５２】
そして、ステップS460では、得られた発色フィルム材料を呈色フィルム材料と組み合わせるか、又は、それらを使用するときに一時的に組み合わせることにより、前記圧力試験フィルムを形成する。
【００５３】
なお、本開示の１つの実施の形態では、図４に示すステップS410において、図３に示すステップS310に対して追加した内容と、図４に示すステップS450の内容とを併せて、呈色フィルム材料の製造方法を形成してもよい。
【実施例】
【００５４】
本開示に係る圧力試験フィルムの例
以下では、具体的な実施の形態を組み合わせて本開示についてさらに説明するが、本開示はこれらに限定されない。
【００５５】
（例１）
アンダーコート層スラリーの調製
ＳＢＲ                          ６ｋｇ
ＰＶＡ２１７（１０％）        １０ｋｇ
水                            ８４ｋｇ
６ｋｇのＳＢＲと１０ｋｇの１０％のＰＶＡ２１７水溶液を８４ｋｇの水に加え、均一に攪拌してアンダーコート層スラリーを調製しておく。
【００５６】
凹凸構造層塗布液の調製
ウレタンアクリレート    ４０ｋｇ
エポキシアクリレート    ２０ｋｇ
ＰＥＴ３Ａ              ２５ｋｇ
ＤＰＨＡ                １５ｋｇ
１８４                    ３ｋｇ
ＴＰＯ                    ３ｋｇ
２０ｋｇのエポキシアクリレートを４０ｋｇのウレタンアクリレートに加え、均一に攪拌し、さらに２５ｋｇのＰＥＴ３Ａ及び１５ｋｇのＤＰＨＡを順次加え、均一に攪拌した後、３ｋｇの１８４及び３ｋｇのＴＰＯを加え、十分に均一に攪拌して凹凸構造層スラリーを調製しておく。
【００５７】
マイクロカプセル及びその分散液の調製
油相溶液の調製
ジイソプロピルナフタレン                                        ６０ｋｇ
ＣＶＬ                                                        ３．０ｋｇ
ＢＬＭＢ                                                      ２．４ｋｇ
ヘキサメチレンジイソシアネートのトリメチロールプロパン付加物    １２ｋｇ
メチルエチルケトン                                                ５ｋｇ
３．０ｋｇのＣＶＬと２．４ｋｇのＢＬＭＢを６０ｋｇのジイソプロピルナフタレンと５ｋｇのメチルエチルケトンに加え、完全に溶解するまで攪拌して染料溶液を得ておき、上記の染料溶液に１２ｋｇのヘキサメチレンジイソシアネートのトリメチロールプロパン付加物を加え、十分に均一に攪拌して油相溶液を得ておく。
【００５８】
水相溶液の調製
水                              ６０ｋｇ
ＰＶＡ２１７水溶液（１０％）    ４０ｋｇ
４０ｋｇの１０％のＰＶＡ２１７水溶液を６０ｋｇの水に加え、均一に攪拌して水相溶液を得ておく。
【００５９】
硬化剤水溶液
トリエチレンテトラミン      ５ｋｇ
水                        ２０ｋｇ
膜乳化器の連続移動相として水相溶液を、分散相として油相溶液を用い、膜乳化法によりマイクロカプセルエマルションを得た後、得られたエマルションに硬化剤水溶液を加え、攪拌状態下で５０℃まで昇温して４時間反応を継続した後、室温まで冷却し、水を加えて固形分３０％に調整し、電子供与性無色染料前駆体を含むマイクロカプセル分散液を得る。
【００６０】
発色層分散液の調製
マイクロカプセル分散液（３０％）    ５０ｋｇ
ＰＶＡ２０５水溶液（１０％）        ２０ｋｇ
ＣＭＣ水溶液（１０％）              ３０ｋｇ
水                                  ３３ｋｇ
２０ｋｇの１０％のＰＶＡ２０５水溶液及び３０ｋｇの１０％のＣＭＣ水溶液を５０ｋｇの３０％のマイクロカプセル分散液に順次加え、均一に攪拌した後、３３ｋｇの水を加えて固形分１５％に調整して発色層分散液を得ておく。
【００６１】
呈色層分散液の調製
水                  ３０ｋｇ
活性白土            １０ｋｇ
ＳＢＲ                ２ｋｇ
ゼラチン              ２ｋｇ
１０ｋｇの活性白土を３０ｋｇの水に加え、サンドミルでサンドミル分散して活性白土水分散液を得て、２ｋｇのＳＢＲと２ｋｇのゼラチンをさらに加えて均一に攪拌し、呈色層分散液を得ておく。
【００６２】
７５μｍのＰＥＴ基材にワイヤーバーを使用して順次に０．５μｍのアンダーコート層、凹凸構造層を塗布し、スライドコーターで１２μｍの発色層を塗布し、乾燥し、巻き取って、本開示に係る圧力試験フィルムの発色フィルム材料を得る。
【００６３】
７５μｍのＰＥＴ基材にワイヤーバーで１３μｍの呈色層を塗布し、乾燥、巻取り後、本開示に係る圧力試験フィルムの呈色フィルム材料を得る。得られた発色フィルム材料を呈色フィルム材料に塗布層が対向するように重ねてその性能を検査する。
【００６４】
（例２）
アンダーコート層スラリーの調製
ＳＢＲ                            ６ｋｇ
ＰＶＡ２１７（１０％）          １０ｋｇ
水                              ８４ｋｇ
６ｋｇのＳＢＲと１０ｋｇの１０％のＰＶＡ２１７水溶液を８４ｋｇの水に加え、均一に攪拌してアンダーコート層スラリーを調製しておく。
【００６５】
凹凸構造層塗布液の調製
ウレタンアクリレート    ４０ｋｇ
エポキシアクリレート    ２０ｋｇ
ＰＥＴ３Ａ              ２２ｋｇ
ＤＰＨＡ                １８ｋｇ
９０７                    ３ｋｇ
ＴＰＯ                    ３ｋｇ
２０ｋｇのエポキシアクリレートを４０ｋｇのウレタンアクリレートに加え、均一に攪拌し、さらに２２ｋｇのＰＥＴ３Ａと１８ｋｇのＤＰＨＡを順次加え、均一に攪拌した後、３ｋｇの９０７と３ｋｇのＴＰＯを加えて、十分に均一に攪拌して凹凸構造層スラリーを調製しておく。
【００６６】
マイクロカプセル及びその分散液の調製
油相溶液の調製
ジイソプロピルナフタレン                                        ６０ｋｇ
ＣＶＬ                                                        ４．４ｋｇ
ＢＬＭＢ                                                      ３．６ｋｇ
ヘキサメチレンジイソシアネートのトリメチロールプロパン付加物    １０ｋｇ
メチルエチルケトン                                                ５ｋｇ
４．４ｋｇのＣＶＬと３．６ｋｇのＢＬＭＢを６０ｋｇのジイソプロピルナフタレンと５ｋｇのメチルエチルケトンに加え、完全に溶解するまで攪拌して染料溶液を得ておき、上記の染料溶液に１０ｋｇのヘキサメチレンジイソシアネートのトリメチロールプロパン付加物を加え、十分に均一に攪拌して油相溶液を得ておく。
【００６７】
水相溶液の調製
水                              ６０ｋｇ
ＰＶＡ２０５水溶液（１０％）    ４０ｋｇ
４０ｋｇの１０％のＰＶＡ２０５水溶液を６０ｋｇの水に加え、均一に攪拌して水相溶液を得ておく。
硬化剤水溶液
エチレンジアミンのブチレンオキサイド付加物      ５ｋｇ
水                                            ２０ｋｇ
膜乳化器の連続移動相として水相溶液を、分散相として油相溶液を用い、膜乳化法によりマイクロカプセルエマルションを得る。その後、得られたエマルションに硬化剤水溶液を加え、攪拌状態下で５０℃まで昇温して４時間反応を継続した後、室温まで冷却し、水を加えて固形分３０％に調整し、電子供与性無色染料前駆体を含むマイクロカプセル分散液を得る。
【００６８】
発色層分散液の調製
マイクロカプセル分散液（３０％）    ５０ｋｇ
ＰＶＡ２０５水溶液（１０％）        ２０ｋｇ
ＣＭＣ水溶液（１０％）              ３０ｋｇ
水                                  ３３ｋｇ
２０ｋｇの１０％のＰＶＡ２０５水溶液と３０ｋｇの１０％のＣＭＣ水溶液を５０ｋｇの３０％のマイクロカプセル分散液に順次加え、均一に攪拌した後、３３ｋｇの水を加えて固形分１５％に調整して発色層分散液を得ておく。
【００６９】
呈色層分散液の調製
水                  ３０ｋｇ
活性白土            １０ｋｇ
ＳＢＲ                ２ｋｇ
ゼラチン              ２ｋｇ
１０ｋｇの活性白土を３０ｋｇの水に加え、サンドミルでサンドミル分散して活性白土水分散液を得て、２ｋｇのＳＢＲと２ｋｇのゼラチンをさらに加えて均一に攪拌し、呈色層分散液を得ておく。
【００７０】
７５μｍのＰＥＴ基材にワイヤーバーを使用して順次に０．５μｍのアンダーコート層、凹凸構造層を塗布し、スライドコーターで１２μｍの発色層を塗布し、乾燥し、巻き取って、本開示に係る圧力試験フィルムの発色フィルム材料を得る。
【００７１】
７５μｍのＰＥＴ基材にワイヤーバーで１３μｍの呈色層を塗布し、乾燥、巻取り後、本開示に係る圧力試験フィルムの呈色フィルム材料を得る。得られた発色フィルム材料を呈色フィルム材料に塗布層が対向するように重ねてその機能を検査する。
【００７２】
（例３）
アンダーコート層スラリーの調製
ＳＢＲ                            ５ｋｇ
ＰＶＡ１１７（１０％）          １５ｋｇ
水                              ８０ｋｇ
５ｋｇのＳＢＲと１５ｋｇの１０％のＰＶＡ１１７水溶液を８０ｋｇの水に加え、均一に攪拌してアンダーコート層スラリーを調製しておく。
【００７３】
凹凸構造層塗布液の調製
ウレタンアクリレート    ４０ｋｇ
エポキシアクリレート    ２０ｋｇ
ＴＰＧＤＡ              ２５ｋｇ
ＤＰＨＡ                １５ｋｇ
１８４                    ３ｋｇ
ＴＰＯ                    ３ｋｇ
２０ｋｇのエポキシアクリレートを４０ｋｇのウレタンアクリレートに加え、均一に攪拌し、さらに２５ｋｇのＴＰＧＤＡと１５ｋｇのＤＰＨＡを順次加え、均一に攪拌した後、３ｋｇの１８４及び３ｋｇのＴＰＯを加え、十分に均一に攪拌して凹凸構造層スラリーを調製しておく。
【００７４】
マイクロカプセル及びその分散液の調製
油相溶液の調製
1-フェニル-1-ジメチルフェニルエタン                            ６０ｋｇ
ＣＶＬ                                                      １．５ｋｇ
ＢＬＭＢ                                                    １．２ｋｇ
ヘキサメチレンジイソシアネートのトリメチロールプロパン付加物    ８ｋｇ
メチルエチルケトン                                              ５ｋｇ
１．５ｋｇのＣＶＬと１．２ｋｇのＢＬＭＢを６０ｋｇの1-フェニル-1-ジメチルフェニルエタンと５ｋｇのメチルエチルケトンに加え、完全に溶解するまで攪拌して染料溶液を得ておき、上記の染料溶液に８ｋｇのヘキサメチレンジイソシアネートのトリメチロールプロパン付加物を加え、十分に均一に攪拌して油相溶液を得ておく。
【００７５】
水相溶液の調製
水                              ６０ｋｇ
ＰＶＡ２１７水溶液（１０％）    ４０ｋｇ
４０ｋｇの１０％のＰＶＡ２１７水溶液を６０ｋｇの水に加え、均一に攪拌して水相溶液を得ておく。
【００７６】
硬化剤水溶液
ヘキサメチレンジアミン      ４ｋｇ
水                        ２０ｋｇ
膜乳化器の連続移動相として水相溶液を、分散相として油相溶液を用い、膜乳化法によりマイクロカプセルエマルションを得る。その後、得られたエマルションに硬化剤水溶液を加え、攪拌状態下で５０℃まで昇温して４時間反応を継続した後、室温まで冷却し、水を加えて固形分３０％に調整し、電子供与性無色染料前駆体を含むマイクロカプセル分散液を得る。
【００７７】
発色層分散液の調製
マイクロカプセル分散液（３０％）    ５０ｋｇ
ＰＶＡ２０５水溶液（１０％）        ２０ｋｇ
ＣＭＣ水溶液（１０％）              ３０ｋｇ
水                                  ３３ｋｇ
２０ｋｇの１０％のＰＶＡ２０５水溶液と３０ｋｇの１０％のＣＭＣ水溶液を５０ｋｇの３０％のマイクロカプセル分散液に順次加え、均一に攪拌した後、３３ｋｇの水を加えて固形分１５％に調整して発色層分散液を得ておく。
【００７８】
呈色層分散液の調製
水                  ３０ｋｇ
活性白土            １０ｋｇ
ＳＢＲ                ２ｋｇ
ゼラチン              ２ｋｇ
１０ｋｇの活性白土を３０ｋｇの水に加え、サンドミルでサンドミル分散して活性白土水分散液を得て、２ｋｇのＳＢＲと２ｋｇのゼラチンをさらに加えて均一に攪拌し、呈色層分散液を得ておく。
【００７９】
７５μｍのＰＥＴ基材にワイヤーバーを使用して順次に０．５μｍのアンダーコート層、凹凸構造層を塗布し、スライドコーターで１２μｍの発色層を塗布し、乾燥し、巻き取って、本開示に係る圧力試験フィルムの発色フィルム材料を得る。
【００８０】
７５μｍのＰＥＴ基材にワイヤーバーで１３μｍの呈色層を塗布し、乾燥、巻取り後、本開示に係る圧力試験フィルムの呈色フィルム材料を得る。得られた発色フィルム材料を呈色フィルム材料に塗布層が対向するように重ねてその性能を検査する。
【００８１】
（例４）
アンダーコート層スラリーの調製
ＳＢＲ                            ５ｋｇ
ＰＶＡ２１７（１０％）          １５ｋｇ
水                              ８０ｋｇ
５ｋｇのＳＢＲと１５ｋｇの１０％のＰＶＡ２１７水溶液を８０ｋｇの水に加え、均一に攪拌してアンダーコート層スラリーを調製しておく。
【００８２】
凹凸構造層塗布液の調製
ウレタンアクリレート    ３５ｋｇ
エポキシアクリレート    ２５ｋｇ
ＰＥＴ３Ａ              ２０ｋｇ
ＰＥＴ４Ａ              ２０ｋｇ
１８４                    ３ｋｇ
９０７                    ３ｋｇ
２５ｋｇのエポキシアクリレートを３５ｋｇのウレタンアクリレートに加え、均一に攪拌し、さらに２０ｋｇのＰＥＴ３Ａ及び２０ｋｇのＰＥＴ４Ａを順次加え、均一に攪拌した後、３ｋｇの１８４及び３ｋｇの９０７を加えた後、十分に均一に攪拌して凹凸構造層スラリーを調製しておく。
【００８３】
マイクロカプセル及びその分散液の調製
油相溶液の調製
ジイソプロピルナフタレン                                          ６０ｋｇ
ＣＶＬ                                                          ３．０ｋｇ
ＢＬＭＢ                                                        ２．４ｋｇ
ヘキサメチレンジイソシアネートのトリメチロールプロパン付加物    ７．５ｋｇ
メチルエチルケトン                                                  ５ｋｇ
３．０ｋｇのＣＶＬと２．４ｋｇのＢＬＭＢを６０ｋｇのジイソプロピルナフタレンと５ｋｇのメチルエチルケトンに加え、完全に溶解するまで攪拌して染料溶液を得ておき、上記の染料溶液に７．５ｋｇのヘキサメチレンジイソシアネートのトリメチロールプロパン付加物を加え、十分に均一に攪拌して油相溶液を得ておく。
【００８４】
水相溶液の調製
水                              ６０ｋｇ
ＰＶＡ２１７水溶液（１０％）    ４０ｋｇ
４０ｋｇの１０％のＰＶＡ２１７水溶液を６０ｋｇの水に加え、均一に攪拌して水相溶液を得ておく。
【００８５】
硬化剤水溶液
トリエチレンテトラミン      ４ｋｇ
水                        ２０ｋｇ
膜乳化器の連続移動相として水相溶液を、分散相として油相溶液を用い、膜乳化法によりマイクロカプセルエマルションを得る。その後、得られたエマルションに硬化剤水溶液を加え、攪拌状態下で５０℃まで昇温して４時間反応を継続した後、室温まで冷却し、水を加えて固形分３０％に調整し、電子供与性無色染料前駆体を含むマイクロカプセル分散液を得る。
【００８６】
発色層分散液の調製
マイクロカプセル分散液（３０％）    ５０ｋｇ
ＰＶＡ２０５水溶液（１０％）        ２０ｋｇ
ＣＭＣ水溶液（１０％）              ３０ｋｇ
水                                  ３３ｋｇ
２０ｋｇの１０％のＰＶＡ２０５水溶液と３０ｋｇの１０％のＣＭＣ水溶液を５０ｋｇの３０％のマイクロカプセル分散液に順次加え、均一に攪拌した後、３３ｋｇの水を加えて固形分１５％に調整して発色層分散液を得ておく。
【００８７】
呈色層分散液の調製
水                  ３０ｋｇ
活性白土            １０ｋｇ
ＳＢＲ                ２ｋｇ
ゼラチン              ２ｋｇ
１０ｋｇの活性白土を３０ｋｇの水に加え、サンドミルでサンドミル分散して活性白土水分散液を得て、２ｋｇのＳＢＲと２ｋｇのゼラチンをさらに加えて均一に攪拌し、呈色層分散液を得ておく。
【００８８】
７５μｍのＰＥＴ基材にワイヤーバーを使用して順次に０．５μｍのアンダーコート層、凹凸構造層を塗布し、スライドコーターで１２μｍの発色層を塗布し、乾燥し、巻き取って、本開示に係る圧力試験フィルムの発色フィルム材料を得る。
【００８９】
７５μｍのＰＥＴ基材にワイヤーバーで１３μｍの呈色層を塗布し、乾燥、巻取り後、本開示に係る圧力試験フィルムの呈色フィルム材料を得る。得られた発色フィルム材料を呈色フィルム材料に塗布層が対向するように重ねてその性能を検査する。
【００９０】
（例５）
アンダーコート層スラリーの調製
ＳＢＲ                            ６ｋｇ
ＰＶＡ１１７（１０％）          １０ｋｇ
水                              ８４ｋｇ
６ｋｇのＳＢＲと１０ｋｇの１０％のＰＶＡ２１７水溶液を８４ｋｇの水に加え、均一に攪拌してアンダーコート層スラリーを調製しておく。
【００９１】
凹凸構造層塗布液の調製
ウレタンアクリレート      ３０ｋｇ
エポキシアクリレート      ３０ｋｇ
ＤＰＧＤＡ                ３０ｋｇ
ＰＥＴ４                  １０ｋｇ
１８４                  ２．５ｋｇ
ＴＰＯ                      ４ｋｇ
３０ｋｇのエポキシアクリレートを３０ｋｇのウレタンアクリレートに加え、均一に攪拌し、さらに３０ｋｇのＤＰＧＤＡ及び１０ｋｇのＰＥＴ４Ａを順次加え、均一に攪拌した後、２．５ｋｇの１８４及び４ｋｇのＴＰＯを加え、十分に均一に攪拌して凹凸構造層スラリーを製造しておく。
【００９２】
マイクロカプセル及びその分散液の作製
油相溶液の調製
1-フェニル-1-ジメチルフェニルエタン                              ６０ｋｇ
ＣＶＬ                                                        ２．０ｋｇ
ＢＬＭＢ                                                      １．６ｋｇ
ヘキサメチレンジイソシアネートのトリメチロールプロパン付加物    １２ｋｇ
メチルエチルケトン                                                ５ｋｇ
２．０ｋｇのＣＶＬと１．６ｋｇのＢＬＭＢを６０ｋｇの1-フェニル-1-ジメチルフェニルエタンと５ｋｇのメチルエチルケトンに加え、完全に溶解するまで攪拌して染料溶液を得ておき、上記の染料溶液に１２ｋｇのヘキサメチレンジイソシアネートのトリメチロールプロパン付加物を加え、十分に均一に攪拌して油相溶液を得ておく。
【００９３】
水相溶液の調製
水                              ６０ｋｇ
ＰＶＡ２１７水溶液（１０％）    ４０ｋｇ
４０ｋｇの１０％のＰＶＡ２１７水溶液を６０ｋｇの水に加え、均一に攪拌して水相溶液を得ておく。
【００９４】
硬化剤水溶液
トリエチレンテトラミン      ５ｋｇ
水                        ２０ｋｇ
膜乳化器の連続移動相として水相溶液を、分散相として油相溶液を用い、膜乳化法によりマイクロカプセルエマルションを得る。その後、得られたエマルションに硬化剤水溶液を加え、攪拌状態下で５０℃まで昇温して４時間反応を継続した後、室温まで冷却し、水を加えて固形分３０％に調整し、電子供与性無色染料前駆体を含むマイクロカプセル分散液を得る。
【００９５】
発色層分散液の調製
マイクロカプセル分散液（３０％）    ５０ｋｇ
ＰＶＡ２０５水溶液（１０％）        ２０ｋｇ
ＣＭＣ水溶液（１０％）              ３０ｋｇ
水                                  ３３ｋｇ
２０ｋｇの１０％のＰＶＡ２０５水溶液と３０ｋｇの１０％のＣＭＣ水溶液を５０ｋｇの３０％のマイクロカプセル分散液に順次加え、均一に攪拌した後、３３ｋｇの水を加えて固形分１５％に調整して発色層分散液を得ておく。
【００９６】
呈色層分散液の調製
水                  ３０ｋｇ
活性白土            １０ｋｇ
ＳＢＲ                ２ｋｇ
ゼラチン              ２ｋｇ
１０ｋｇの活性白土を３０ｋｇの水に加え、サンドミルでサンドミル分散して活性白土水分散液を得て、２ｋｇのＳＢＲと２ｋｇのゼラチンをさらに加えて均一に攪拌し、呈色層分散液を得ておく。
【００９７】
７５μｍのＰＥＴ基材にワイヤーバーを使用して順次に０．５μｍのアンダーコート層、凹凸構造層を塗布し、スライドコーターで１２μｍの発色層を塗布し、乾燥し、巻き取って、本開示に係る圧力試験フィルムの発色フィルム材料を得る。
【００９８】
７５μｍのＰＥＴ基材にワイヤーバーで１３μｍの呈色層を塗布し、乾燥、巻取り後、本開示に係る圧力試験フィルムの呈色フィルム材料を得る。得られた発色フィルム材料を呈色フィルム材料に塗布層が対向するように重ねてその性能を検査する。
【００９９】
従来の圧力試験フィルムとの比較
（比較例１）
アンダーコート層スラリーの調製
ＳＢＲ                          ６ｋｇ
ＰＶＡ２１７（１０％）        １０ｋｇ
水                            ８４ｋｇ
６ｋｇのＳＢＲと１０ｋｇの１０％のＰＶＡ２１７水溶液を８４ｋｇの水に加え、均一に攪拌してアンダーコート層スラリーを調製しておく。
【０１００】
マイクロカプセル及びその分散液の調製
油相溶液の調製
ジイソプロピルナフタレン                                        ６０ｋｇ
ＣＶＬ                                                        ５．０ｋｇ
ＢＬＭＢ                                                      ３．８ｋｇ
ヘキサメチレンジイソシアネートのトリメチロールプロパン付加物    １２ｋｇ
メチルエチルケトン                                                ５ｋｇ
５．０ｋｇのＣＶＬと３．８ｋｇのＢＬＭＢを６０ｋｇのジイソプロピルナフタレンと５ｋｇのメチルエチルケトンに加え、完全に溶解するまで攪拌して染料溶液を得ておき、上記の染料溶液に１２ｋｇのヘキサメチレンジイソシアネートのトリメチロールプロパン付加物を加え、十分に均一に攪拌して油相溶液を得ておく。
【０１０１】
水相溶液の調製
水                              ６０ｋｇ
ＰＶＡ２１７水溶液（１０％）    ４０ｋｇ
４０ｋｇの１０％のＰＶＡ２１７水溶液を６０ｋｇの水に加え、均一に攪拌して水相溶液を得ておく。
【０１０２】
硬化剤水溶液
トリエチレンテトラミン      ５ｋｇ
水                        ２０ｋｇ
機械乳化法により、水相溶液を連続相とし、７５０ｒｐｍ高速攪拌状態下で油相溶液を加えて１０分間乳化し、マイクロカプセルエマルションを得る。その後、得られたエマルションに硬化剤水溶液を加え、攪拌状態下で５０℃まで昇温して４時間反応を継続した後、室温まで冷却し、水を加えて固形分を３０％に調整し、電子供与性無色染料前駆体を含むマイクロカプセル分散液を得る。
【０１０３】
発色層分散液の調製
マイクロカプセル分散液（３０％）    ５０ｋｇ
ＰＶＡ２０５水溶液（１０％）        ２０ｋｇ
ＣＭＣ水溶液（１０％）              ３０ｋｇ
水                                  ３３ｋｇ
２０ｋｇの１０％のＰＶＡ２０５水溶液と３０ｋｇの１０％のＣＭＣ水溶液を５０ｋｇの３０％のマイクロカプセル分散液に順次加え、均一に攪拌した後、３３ｋｇの水を加えて固形分１５％に調整して発色層分散液を得ておく。
【０１０４】
呈色層分散液の調製
水                  ３０ｋｇ
活性白土            １０ｋｇ
ＳＢＲ                ２ｋｇ
ゼラチン              ２ｋｇ
１０ｋｇの活性白土を３０ｋｇの水に加え、サンドミルでサンドミル分散して活性白土水分散液を得て、２ｋｇのＳＢＲと２ｋｇのゼラチンをさらに加えて均一に攪拌し、呈色層分散液を得ておく。
【０１０５】
７５μｍのＰＥＴ基材にワイヤーバーを使用して順次に０．５μｍのアンダーコート層を塗布し、スライドコーターで１２μｍの発色層を塗布し、乾燥し、巻き取って圧力試験フィルムの発色フィルム材料を得る。
【０１０６】
７５μｍのＰＥＴ基材にワイヤーバーで１３μｍの呈色層を塗布し、乾燥、巻取り後、圧力試験フィルムの呈色フィルム材料を得る。得られた発色フィルム材料を呈色フィルム材料に塗布層が対向するように重ねてその性能を検査する。
【０１０７】
（比較例２）
アンダーコート層スラリーの調製
ＳＢＲ                            ５ｋｇ
ＰＶＡ２１７（１０％）          １５ｋｇ
水                              ８０ｋｇ
５ｋｇのＳＢＲと１５ｋｇの１０％のＰＶＡ２１７水溶液を８０ｋｇの水に加え、均一に攪拌してアンダーコート層スラリーを調製しておく。
【０１０８】
凹凸構造層塗布液の調製
ウレタンアクリレート    ４０ｋｇ
エポキシアクリレート    ２０ｋｇ
ＰＥＴ３Ａ              ２５ｋｇ
ＤＰＨＡ                １５ｋｇ
１８４                    ３ｋｇ
ＴＰＯ                    ３ｋｇ
２０ｋｇのエポキシアクリレートを４０ｋｇのウレタンアクリレートに加え、均一に攪拌し、さらに２５ｋｇのＰＥＴ３Ａ及び１５ｋｇのＤＰＨＡを順次加え、均一に攪拌した後、３ｋｇの１８４及び３ｋｇのＴＰＯを加えた後、十分に均一に攪拌して凹凸構造層スラリーを調製しておく。
【０１０９】
マイクロカプセル及びその分散液の調製
油相溶液の調製
ジイソプロピルナフタレン                                        ６０ｋｇ
ＣＶＬ                                                        ６．５ｋｇ
ＢＬＭＢ                                                      ５．４ｋｇ
ヘキサメチレンジイソシアネートのトリメチロールプロパン付加物    １２ｋｇ
メチルエチルケトン                                                ５ｋｇ
６．５ｋｇのＣＶＬと５．４ｋｇのＢＬＭＢを６０ｋｇのジイソプロピルナフタレンと５ｋｇのメチルエチルケトンに加え、完全に溶解するまで攪拌して染料溶液を得ておき、上記の染料溶液に１２ｋｇのヘキサメチレンジイソシアネートのトリメチロールプロパン付加物を加え、十分に均一に攪拌して油相溶液を得ておく。
【０１１０】
水相溶液の調製
水                              ６０ｋｇ
ＰＶＡ２１７水溶液（１０％）    ４０ｋｇ
４０ｋｇの１０％のＰＶＡ２１７水溶液を６０ｋｇの水に加え、均一に攪拌して水相溶液を得ておく。
【０１１１】
硬化剤水溶液
トリエチレンテトラミン      ５ｋｇ
水                        ２０ｋｇ
機械乳化法により、水相溶液を連続相とし、９５０ｒｐｍ高速攪拌状態下で油相溶液を加えて１０分間乳化し、マイクロカプセルエマルションを得る。その後、得られたエマルションに硬化剤水溶液を加え、攪拌状態下で５０℃まで昇温して、４時間反応を継続した後、室温まで冷却し、水を加えて固形分を３０％に調整し、電子供与性無色染料前駆体を含むマイクロカプセル分散液を得る。
【０１１２】
発色層分散液の調製
マイクロカプセル分散液（３０％）    ５０ｋｇ
ＰＶＡ２０５水溶液（１０％）        ２０ｋｇ
ＣＭＣ水溶液（１０％）              ３０ｋｇ
水                                  ３３ｋｇ
２０ｋｇの１０％のＰＶＡ２０５水溶液と３０ｋｇの１０％のＣＭＣ水溶液を５０ｋｇの３０％のマイクロカプセル分散液に順次加え、均一に攪拌した後、３３ｋｇの水を加えて固形分１５％に調整して発色層分散液を得ておく。
【０１１３】
７５μｍのＰＥＴ基材にワイヤーバーを使用して順次に０．５μｍのアンダーコート層、凹凸構造層を塗布し、スライドコーターで１２μｍの発色層を塗布し、乾燥し、巻き取って圧力試験フィルムの発色フィルム材料を得る。
【０１１４】
７５μｍのＰＥＴ基材にワイヤーバーで１３μｍの呈色層を塗布し、乾燥、巻取り後、圧力試験フィルムの呈色フィルム材料を得る。得られた発色フィルム材料を呈色フィルム材料に塗布層が対向するように重ねてその性能を検査する。
【０１１５】
【表１】
2021513477.tif 000003
【０１１６】
表において、各項目の性能のテスト方法は以下のとおりである。
【０１１７】
１．粒度分布のテスト方法
マイクロカプセル分散液を採取し、BT-9300ST型レーザー粒度分布計を用いてテストし、マイクロカプセル分散液の粒度分布Ｄ５０と粒度分布スパン（span）を得る。
【０１１８】
２．Ａ値のテスト方法
アンダーコート層及び凹凸構造層を塗布したシートを採取し、電子顕微鏡（ＳＥＭ）で隣接する凸部５組の間の最短距離を測定し、その平均値を求めてＡ値を得る。
【０１１９】
３．低温発色適性のテスト方法
上記で得られた圧力試験フィルムを２つのグループＩ、ＩＩに分け、それぞれ２５℃の条件下と１０℃の条件下で以下のテストを行う。まず、上記マイクロカプセルを３ｃｍ×３ｃｍの大きさに切断し、塗布層が対向するように電子供与性無色染料前駆体を含む発色シートと電子受容性化合物を含む呈色シートを重ね、２つの滑らかな表面の間にこれを配置し、シート全体に全面的に圧力を加えて飽和発色させ、次いで、重ね合わせた両シートを剥離し、呈色シートの呈色部分の濃度値ＯＤ１をX. rite色差計を用いて測定し、同一の方法で呈色シートの非呈色部分の初期濃度値ＯＤ０を求め、ＯＤ１−ＯＤ０から実際の発色濃度ＯＤを求める。ＯＤＩ−ＯＤＩＩにより、異なる温度下における２つのグループのシートの、同一圧力下での発色濃度の差ΔＯＤを得ることができる。
【０１２０】
評価基準
Ａ  （１．５≦ＯＤ、ΔＯＤ≦０．２）：１０℃で染料が析出せず、通常使用可能である。
Ｂ  （１．３≦ＯＤ＜１．５、０．２＜ΔＯＤ≦０．４）：１０℃で染料がわずかに析出し、使用には影響しない。
Ｃ  （ＯＤ＜１．３、ΔＯＤ＞０．４）：１０℃で色素が激しく析出し、正常に使用できない。
【０１２１】
４．試験感度のテスト方法
上記で得られた圧力試験フィルムを２０ｃｍ×２０ｃｍの大きさに切断し、塗布層が対向するように電子供与性無色染料前駆体を含む発色シートと電子受容性化合物を含む呈色シートを重ね、２つの滑らかな表面の間にこれを配置し、シート全体に全面的に圧力を加えて発色させ、その後、重ね合わせた両シートを剥離し、呈色シート上の異なる５つの領域の呈色濃度値ＯＤｉをX. rite色差計を用いてランダム測定し、平均値ＯＤを求めるとともに最大誤差値ΔＯＤを求め、ΔＯＤをＯＤで除算すれば百分率数値Ｘが得られる。
【０１２２】
Ａ  （Ｘ≦５％）：境界が明瞭に識別でき、試験感度は高い。
Ｂ  （５％＜Ｘ≦１０％）：境界の鮮明さは許容可能であり、試験感度は許容可能である。
Ｃ  （１０％＜Ｘ）：境界がややぼやけており、試験感度は劣る。
【０１２３】
５．外観均一性のテスト方法
上記で得られた圧力試験フィルムを１０ｃｍ×１０ｃｍの大きさに切断し、ランダムに５つの領域を選び、電子顕微鏡によるマイクロカプセルの外観観察を行う。
【０１２４】
Ａ：大小の粒子の広がりが均一であり、凝集がない。
Ｂ：大小の粒子の広がりがほぼ均一であり、顕著な凝集がない。
Ｃ：大小の粒子の広がりが十分に均一ではなく、小さな粒子が大きな粒子に引き寄せられて島状構造を形成する。
【０１２５】
表におけるテスト結果から分かるように、低温発色適性、試験感度及び外観均一性がいずれも比較例より優れるため、本開示の技術案を採用することによって製造された圧力試験フィルムは、低温環境の使用要件を満たすことができ、高感度及び高解像度の圧力分布試験を実現することができる。
【０１２６】
本開示は、図面に示され、本明細書に記載されている実施の形態に限らない。上記説明は単なる例示的なものであり、本開示の範囲を限定するものではない。上記説明から、本開示の思想及び範囲内に入る多数の変形例が明らかとなるであろう。
【図１】
2021513477.tif 000004
【図２】
2021513477.tif 000005
【図３】
2021513477.tif 000006
【図４】
2021513477.tif 000007
【国際調査報告】
2021513477.tif 000008
2021513477.tif 000009
2021513477.tif 000010
2021513477.tif 000011